(57)【要約】【課題】高温高湿動作試験においても、白濁や白筋等が発生することのない環状オレフィン系樹脂の導光板射出成形品の提供。【解決手段】環状オレフィン系樹脂を射出成形して得ることのできる導光板であって、成形後の導光板構成樹脂のＺ平均分子量Ｍｚが１３万〜１８万であることを特徴とする導光板；及び前記導光板を製造する方法であって、射出される溶融樹脂の温度である成形温度、射出される溶融樹脂の射出速度、及び射出される溶融樹脂の射出圧力、及び射出成形機シリンダー内に滞留する前記環状オレフィン系樹脂の滞留時間、それぞれを所定範囲内で、成形後の導光板構成樹脂のＺ平均分子量Ｍｚが１３万〜１８万となるように制御することを特徴とする導光板を製造する方法。【選択図】なし【特許請求の範囲】
【請求項１】
環状オレフィン系樹脂を射出成形して得ることのできる導光板であって、成形後の導光板構成樹脂のＺ平均分子量Ｍｚが１３万〜１８万であることを特徴とする導光板。
【請求項２】
さらに、前記成形後の導光板構成樹脂の重量平均分子量Ｍｗが７万２千〜８万であることを特徴とする、請求項１に記載の導光板。
【請求項３】
さらに、成形後の導光板構成樹脂について、Ｍｚ／Ｍｗが１．８以上であることを特徴とする請求項１または２に記載の導光板。
【請求項４】
前記環状オレフィン系樹脂の、環状オレフィン由来の繰り返し単位が下記一般式（ＩＩ）で表される環状オレフィンに由来する繰り返し単位を含むことを特徴とする、請求項１〜３のいずれかに記載の導光板。
【化１】
2014206649.tif 000009
（上記式中、Ｒ１〜Ｒ４はそれぞれ同一でも異なってもよく、水素原子、ハロゲン原子、または炭素数１〜６の炭化水素基であり；Ｒ５〜Ｒ８はそれぞれ同一でも異なってもよく、水素原子、ハロゲン原子、または炭素数１〜１８の炭化水素基であり；Ｒ５〜Ｒ８から選ばれる任意の２つは互いに結合して環を形成していてもよい。）
【請求項５】
前記導光板の最大厚みが０．３ｍｍ未満であることを特徴とする請求項１〜３のいずれかに記載の導光板。
【請求項６】
前記導光板のサイズが、対角８．５インチ以下であることを特徴とする請求項１〜５のいずれかに記載の導光板。
【請求項７】
高温高湿動作試験（白色ＬＥＤ入射、環境温度６０℃〜７０℃、相対湿度８５％〜９５%、連続動作時間５００時間）において、目視により白濁及び白筋の発生が観察されない、請求項１〜６のいずれかに記載の導光板。
【請求項８】
高温高湿動作試験（白色ＬＥＤ入射、環境温度６０℃〜７０℃、相対湿度８５％〜９５%、連続動作時間５００時間）において、輝度及び色度が少なくとも初期値の７０%以上を維持している、請求項１〜７のいずれかに記載の導光板。
【請求項９】
環状オレフィン系樹脂を含む樹脂を射出成形機シリンダー内で溶融して溶融樹脂を形成する工程と、前記溶融樹脂を導光板金型内に射出して、前記金型内に前記溶融樹脂を充填する工程と、前記金型内に充填された溶融樹脂を冷却して固化する工程と、を含み、
前記射出される溶融樹脂の温度である成形温度を２８０〜３３０℃、前記射出される溶融樹脂の射出速度を１００ｍｍ／ｓｅｃ〜１６００ｍｍ／ｓｅｃ、前記射出される溶融樹脂の射出圧力を１５０ＭＰａ〜４５０ＭＰａ、及び射出成形機シリンダー内に滞留する前記環状オレフィン系樹脂の滞留時間が３００秒〜６００秒の範囲内で、成形後の導光板構成樹脂のＺ平均分子量Ｍｚが１３万〜１８万となるように制御することを特徴とする導光板を製造する方法。
【請求項１０】
さらに前記滞留時間を、樹脂溶融温度をＭ（℃）、シリンダー内滞留時間をＴ（秒）とした時、以下の式：
Ｔ≦４７３５．５−１３．５×Ｍ
を満足するよう制御することを特徴とする請求項９に記載の導光板を製造する方法。
【発明の詳細な説明】
【技術分野】
【０００１】
環状オレフィン系樹脂を射出成形して得ることのできる導光板及びその製造方法に関する。
【背景技術】
【０００２】
導光板とは液晶表示（ＬＥＤ）のバックライト装置等、各種表示装置に使用される光学部品の一つであり、たとえばエッジライト方式においては、導光板の側面から導光板内に導入された光源からの光を、入射方向に対して垂直方向に導きながら出射する役割を有している。すなわち、導光板の出射面が各種表示装置に対する直接的な光源となるので、高輝度を得るために透明性が要求される。しかも、近年、モバイル機器の薄型化・軽量化が進行する中で、導光板も薄型化・軽量化の方向にあり、高輝度を得るための透明性の要求はより一層強まっている。
【０００３】
かかる透明性に関しては、成形機内での樹脂の熱分解等による黄変や発泡等の発生による透明性の低下、あるいは使用中に、太陽光に暴露されたり高温に晒されたりすることによる着色等が問題とされている（特許文献１、２）。
【０００４】
そこで、特許文献１では、脂環式構造含有重合体樹脂を射出成形する方法において、脂環式構造含有重合体樹脂を予備乾燥した後、加熱シリンダー温度３４０℃以下で成形する方法を採用することにより、上記の黄変や発泡を発生させずに外観上良好な成形品を得たとしている。また、特許文献２では、脂環式構造重合体１００重量部に対し酸化防止剤を０．３〜３重量部配合することにより長期耐熱性・耐光性を改善するとともに、該酸化防止剤を均一に分散させて成形体としたときのヘイズ値を小さくすることで透明性に優れた導光板が得られたとしている。
【０００５】
しかし、特許文献１の技術はあくまで成形直後の成形品の透明性を問題にするものであり、各種表示装置への動作条件下での耐久性まで考慮するものではない。また、特許文献２の技術は、長期耐熱性・耐光性を課題としているものの、酸化防止剤を均一に分散させるために、配合すべき所定量以下の酸化防止剤を配合した成形材料（Ａ）と配合すべき所定量以上の酸化防止剤を配合した成形材料（Ｂ）とを特定割合で混合しなければならず、作業性に課題が残る。
【先行技術文献】
【特許文献】
【０００６】
【特許文献１】特開平１１−３００７７８号公報
【特許文献２】特開２００１−０４２１３１号公報
【発明の概要】
【発明が解決しようとする課題】
【０００７】
本願発明者は、環状オレフィン系樹脂を射出成形して、導光板、特に厚さが０．３ｍｍ程度あるいはそれ以下の薄型導光板を作製し、信頼性試験、例えば、高温動作試験や高温高湿保存試験、さらには常温連続動作試験等では白濁や白筋等の発生はない成形品が得られた。しかし、より厳しい条件である高温高湿動作試験では白濁や白筋等が発生するという問題が生じることに気が付いた。
【０００８】
そこで、本願発明が解決しようとする課題は、高温高湿動作試験というより厳しい条件においても、白濁や白筋等が発生することのない環状オレフィン系樹脂の射出成形品を得ることにある。
【課題を解決するための手段】
【０００９】
上記課題を解決するため、本願発明では以下の第一及び第二の態様の手段を提供する。
【００１０】
すなわち、本願発明の第一の態様は、環状オレフィン系樹脂を射出成形して得ることのできる導光板であって、成形後の導光板構成樹脂のＺ平均分子量Ｍｚが１３万〜１８万であることを特徴とする導光板である。
【００１１】
また、本願発明の第二の態様は、環状オレフィン系樹脂を含む樹脂を溶融して溶融樹脂を形成する工程と、前記溶融樹脂を導光板金型内に射出して、前記金型内に前記溶融樹脂を充填する工程と、前記金型内に充填された溶融樹脂を冷却して固化する工程と、を含み、
前記射出される溶融樹脂の温度である成形温度を２８０〜３３０℃、前記射出される溶融樹脂の射出速度を１００ｍｍ／ｓｅｃ〜１６００ｍｍ／ｓｅｃ、及び前記射出される溶融樹脂の射出圧力を１５０ＭＰａ〜４５０ＭＰａ、及び射出成形機シリンダー内に滞留する前記環状オレフィン系樹脂の滞留時間を３００秒〜６００秒の範囲内で、成形後の導光板構成樹脂のＺ平均分子量Ｍｚが１３万〜１８万となるように制御することを特徴とする導光板を製造する方法である。前記第一の態様の導光板の作製方法に対応する。
【発明を実施するための形態】
【００１２】
（１）本願発明の第一の態様について
本態様では、環状オレフィン系樹脂を射出成形して得ることのできる導光板であって、成形後の導光板構成樹脂のＺ平均分子量Ｍｚが１３万〜１８万であることを特徴とする導光板を提供する。
【００１３】
本願発明者は、高温高湿動作試験における白濁や白筋等の発生が、信頼性条件下でのＬＥＤ等による光源に含まれる紫外線が一要因と考えた。すなわち、該紫外線の作用により、樹脂中の高分子鎖の切断による低分子化やフリーラジカル等の発生があり、これが上記白濁や白筋等の原因になっているものと考えた。たとえばノルボルネン系樹脂では、ノルボルネン骨格中に三級炭素原子を有しており、脱水素反応が生じやすい構造を有している。
【００１４】
しかし、種々の射出成形条件を用いて、成形後の導光板構成樹脂の分子量が互いに異なる射出成形品の耐久性を調べた結果、成形後の導光板構成樹脂の平均分子量、特にＺ平均分子量Ｍｚが１３万〜１８万の範囲にある場合に、上記白濁や白筋等の発生を抑えることができることを見出した。
【００１５】
Ｚ平均分子量Ｍｚは、樹脂中の高分子量の成分の平均分子量への寄与を、重量平均分子量よりもさらに重視した分子量表示であり、これがある一定範囲の高い数値範囲にあることにより耐久性が観察されることは、耐久性を得るためには一定範囲の高分子量を有することが有利であることを示唆する。すなわち、理論に拘束されるものではないが、樹脂中の成分が一定範囲の高分子量を有することで、該成分に含まれる各化学結合に対する外界からの影響を低くでき、樹脂中の高分子鎖の切断による低分子化やフリーラジカル等の発生も抑制できるのではないかと考えている。
【００１６】
（１−１）
Ｚ平均分子量とは、樹脂中に含まれる各成分ｉの分子量をＭｉ、樹脂中に含まれる各成分ｉの分子数をｎｉとしたときに、下記式：
Σ（Ｍｉ３×ｎｉ）／Σ（Ｍｉ２×ｎｉ）
により定義されるものである。
【００１７】
ここで、上記式中のΣは樹脂中のすべての成分ｉについての総和を意味するものである。
【００１８】
上記平均分子量については、ゲル浸透クロマトグラフィー法（ＧＰＣ）を用いて求めることができる。具体的な測定条件は以下のとおりである。
高速液体クロマトグラフ装置：ゲル浸透クロマトグラフ  ＧＰＣ（東ソー製  HLC-8320GPC)
検出器：示差屈折率検出器ＲＩ（東ソー製RI-8020型、感度32）
カラム：TSKgel  GMHXL（２本）、TSKgel  G2500HXL（１本）（東ソー製）
溶媒：クロロホルム
流速：1.0mL／min
試料濃度：0.1%
注入量：0.200mL
カラム温度：２３℃
標準試料：東ソー製単分散ポリスチレン（品番0006476）
測定温度：室温
データ処理：TRC製  GPCデータ処理システム
試料調製手順：測定対象の導光板成形体から試料約5mgをサンプリングした後、これに溶媒5mLを加え、室温で緩やかに撹拌して試料溶液（試料濃度約0.1%）を調製する。なお前記サンプリング試料は、金型内において、射出された溶融樹脂を注入するためのゲート側から最も離れた位置にあった成形体の角の部分から採取する。目視にて溶解していることを確認した後、0.45μmフィルターにて濾過を行う。濾過後の試料溶液につき、ＧＰＣ法による測定を３回行い、その平均値を平均分子量とする。
【００１９】
本願発明の導光板構成樹脂の射出成形後のＺ平均分子量Ｍｚの下限は、高温高湿動作試験下においての良好な耐久性の観点から１３万以上、より好ましくは１４万以上であればよく、他方、薄い導光板に射出成形する場合、溶融樹脂温度は少しでも高い方が流動性がよく、成形性の観点から射出成形後のＺ平均分子量Ｍｚの上限は１８万以下、より好ましくは１７万以下、更に好ましくは１６万以下である。
【００２０】
（１−２）
本態様に用いられる環状オレフィン系樹脂とは、環状オレフィン由来の繰り返し単位を含む非晶質のポリマー（ＣＯＰ）またはコポリマー（ＣＯＣ）である。該樹脂によれば、低複屈折性、高機械特性、低粘度性、無色透明性、適度な屈折率（１．５〜１．６程度）を満たすことが可能であり、導光板材料に適している。
【００２１】
より具体的には、１種以上の環状オレフィンの付加重合体又はその水素添加物、１種以上の環状オレフィンの開環重合体またはその水素添加物、１種以上の環状オレフィンと１種以上のα-オレフィンとの付加重合体またはその水素添加物を挙げることができ、さらに共重合成分としての極性基を有する不飽和化合物をグラフトまたは共重合したものでもよい。
【００２２】
これらのうち、１種以上の環状オレフィンと１種以上のα-オレフィンとの付加重合体またはその水素添加物が、各繰り返し単位の相対含有量を調整することで、環状オレフィン系樹脂組成物の溶融粘度を調節しやすいという観点で好ましい。この場合の樹脂中の環状オレフィン単位の好ましい重量％は、６０〜８５％、より好ましくは７０〜８０％である。
【００２３】
前記極性基を有する不飽和化合物中の極性基としては、カルボキシル基、酸無水物基、エポキシ基、アミド基、エステル基、ヒドロキシル基等を挙げることができ、前記不飽和化合物としては、（メタ）アクリル酸、マレイン酸、無水マレイン酸、無水イタコン酸、グリシジル（メタ）アクリレート、（メタ）アクリル酸Ｃ１〜１０アルキルエステル、マレイン酸Ｃ１〜１０アルキルエステル、（メタ）アクリルアミド、（メタ）アクリル酸２−ヒドロキシエチル等を挙げることができる。
【００２４】
環状オレフィンとしては、下記式（Ｉ）：
【００２５】
【化１】
2014206649.tif 000002
【００２６】
で示されるような化合物を好ましいものとして挙げることができる。
【００２７】
ここで、上記式中、Ｒ１〜Ｒ４はそれぞれ同一でも異なってもよく、水素原子、ハロゲン原子、または炭素数１〜６の炭化水素基であり；Ｒ５〜Ｒ８はそれぞれ同一でも異なってもよく、水素原子、ハロゲン原子、または炭素数１〜１８の炭化水素基であり；Ｒ５〜Ｒ８から選ばれる任意の２つは互いに結合して環を形成していてもよい。
【００２８】
Ｒ１〜Ｒ４が炭素数１〜６の炭化水素基である場合の具体例としては、メチル基、エチル基、プロピル基、ブチル基等の低級アルキル基を挙げることができる。
【００２９】
また、Ｒ５〜Ｒ８が炭素数１〜１８の炭化水素基である場合の具体例としては、メチル基、エチル基、プロピル基、イソプロピル基、ブチル基、イソブチル基、へキシル基、ステアリル基等のアルキル基；シクロヘキシル基等のシクロアルキル基；フェニル基、トリル基、エチルフェニル基、イソプロピルフェニル基、ナフチル基、アントリル基等の置換又は無置換の芳香族炭化水素基；ベンジル基、フェネチル基、その他アルキル基にアリール基が置換したアラルキル基等を挙げることができる。
【００３０】
また、Ｒ５〜Ｒ８から選ばれる任意の２つが互いに結合して環を形成する場合、該環は単環であっても多環であってもよく、架橋を有する環であってもよく、これらの環の組み合わせからなる環であってもよい。また、これらの環はメチル基等の置換基を有していてもよい。
【００３１】
上記式（Ｉ）で表される環状オレフィンの典型的な具体例としては、ビシクロ［２．２．１］ヘプタ−２−エン（いわゆるノルボルネン）、５−メチル−ビシクロ［２．２．１］ヘプタ−２−エン、５，５−ジメチル−ビシクロ［２．２．１］ヘプタ−２−エン、５−エチル−ビシクロ［２．２．１］ヘプタ−２−エン、５−ブチル−ビシクロ［２．２．１］ヘプタ−２−エン、５−エチリデン−ビシクロ［２．２．１］ヘプタ−２−エン、５−ヘキシル−ビシクロ［２．２．１］ヘプタ−２−エン、５−オクチル−ビシクロ［２．２．１］ヘプタ−２−エン、５−オクタデシル−ビシクロ［２．２．１］ヘプタ−２−エン、５−メチリデン−ビシクロ［２．２．１］ヘプタ−２−エン、５−ビニル−ビシクロ［２．２．１］ヘプタ−２−エン、５−プロペニル−ビシクロ［２．２．１］ヘプタ−２−エン等の２環の環状オレフィンを挙げることができる。
【００３２】
上記式（Ｉ）の環状オレフィンが付加重合して得られた樹脂中には、下記式（ＩＩ）で示すような繰り返し単位が含まれることになる。
【００３３】
【化２】
2014206649.tif 000003
【００３４】
ここで、Ｒ１〜Ｒ８は上記式（Ｉ）と同様である。
【００３５】
また、上記式（Ｉ）の環状オレフィンが開環重合して得られた樹脂中には、下記式（ＩＩＩ）で示すような繰り返し単位が含まれることになる。
【００３６】
【化３】
2014206649.tif 000004
【００３７】
ここで、Ｒ１〜Ｒ８は上記式（Ｉ）と同様である。
【００３８】
また、上記式（Ｉ）の環状オレフィンと下記式（ＩＶ）： 
Ｈ2Ｃ＝ＣＨＲ            （ＩＶ）
（ここで、上記式（ＩＶ）中のＲは水素原子またはＣ１〜１８の炭化水素基である）
に示されるようなα-オレフィンとの付加重合して得られた樹脂中には、
上記式（ＩＩ）で示される繰り返し単位と下記式（Ｖ）で示される繰り返し単位を含むことになる。
【００３９】
【化４】
2014206649.tif 000005
【００４０】
（ここで、上記式（Ｖ）中のＲは、上記式（ＩＶ）と同様である）。
【００４１】
以上のような環状オレフィン系樹脂は市販もされており、例えばＴＯＰＡＳ（登録商標）（ＴＯＰＡＳ Ａｄｖａｎｃｅｄ Ｐｏｌｙｍｅｒｓ社製）、アペル（登録商標）（三井化学社製）、ゼオネックス（登録商標）（日本ゼオン社製）、ゼオノア（登録商標）（日本ゼオン社製）、アートン（登録商標）（ＪＳＲ社製）等を挙げることができる。
【００４２】
（１−３）
導光板構成樹脂の射出成形後の重量平均分子量Ｍｗの好ましい範囲は、７万２千〜８万である。
【００４３】
なお、重量平均分子量は、樹脂中に含まれる各成分ｉの分子量をＭｉ、樹脂中に含まれる各成分ｉの分子数をｎｉとしたときに、下記式：
Σ（Ｍｉ２×ｎｉ）／Σ（Ｍｉ×ｎｉ）
により定義されるものであり、前記Ｚ平均分子量と同様、ゲル浸透クロマトグラフィー法（ＧＰＣ）を用いて求めることができる。
【００４４】
ここで、上記式中のΣは樹脂中のすべての成分ｉについての総和を意味するものである。
【００４５】
また、導光板構成樹脂の射出成形後の、重量平均分子量Ｍｗに対するＺ平均分子量Ｍｚの比、すなわちＭｚ／Ｍｗ（多分散度）は、１．８以上であることが好ましく、１．８５以上であることがより好ましい。
【００４６】
数平均分子量Ｍｎ、重量平均分子量Ｍｗ及びＺ平均分子量Ｍｚは、前記のようにゲルパーミッションクロマトグラフ法(以下、ＧＰＣ法と略記することがある)で測定でき、ポリスチレン高分子換算値として示される。
【００４７】
なお、多分散度Ｍｚ／Ｍｗは次の意味を有する。すなわち、数平均分子量Ｍｎは、高分子化合物に含まれる低分子量物の寄与を敏感に反映する。これに対して、Ｍｗは、高分子量物を反映し、Ｍｚは高分子量物の寄与をさらに敏感に反映する。このためＭｗ／ＭｎやＭｚ／Ｍｗを用いることにより分子量分布の広がりの様相を評価することができる。すなわち、Ｍｗ／ＭｎやＭｚ／Ｍｗが１であるとき単分散であり、大きくなるにつれて分子量分布が低分子量側を中心にブロードになることを示す。一方、Ｍｚ／Ｍｗは大きくなるにつれ分子量分布が高分子量側を中心にブロードになることを示す。 
射出成形工程において成形温度を下げる、もしくは滞留時間を短くすると、このＭｚ／Ｍｗ値が上がる傾向がある。これは高分子量成分が高分子側にブロードになることを示す。即ち成形時の熱による熱分解等の影響受けずに結果的に分子量分布が広くなったものと考えられた。したがって、このパラメーターの値をある一定以上とすることは、射出成形工程における熱分解等の影響をあまり受けていないことに対応する。
【００４８】
（１−４）
本願発明の導光板は好ましくは、光源の光を導く入射端面部；該入射端面部に対向する反入射端面部；前記入射端面部と前記反入射端面部とに接続する側面部；前記入射端面部と前記側面部とに直交する表面部と裏面部を有し、一般的には矩形形状である。前記表面部及び／又は裏面部には入射された光の反射及び／又は屈折を行うための微細な多数の凸形状あるいは凹形状の光制御部が備えられている。
【００４９】
前記入射端面部から入射した光は、屈折角γの絶対値が０以上でｓｉｎ−１（１／ｎ）以下（ここで、ｎは導光板材料の屈折率）を満たす範囲で導光板内に進行する。例えば、導光板に使用されている環状オレフィン系樹脂の屈折率ｎは１．５３程度であるので、入射端面部で屈折する屈折角γは０°〜±４１°程度の範囲になる。
【００５０】
さらに、屈折角γの範囲、たとえば前記０°〜±４１°の範囲で入射した光は、導光板の表面部や裏面部が平らで光線を偏向する凹凸が無かった場合、臨界角α（＝ｓｉｎ−１（１／ｎ））を超えないので、導光板と空気層（屈折率ｎ＝１）との境界である表面部及び裏面部で全反射しながら入射端面部から反対方向の反入射端面部方向に進行することになる。ちなみに、導光板に使用されている環状オレフィン系樹脂の屈折率ｎは１．５３程度であるので、臨界角αは４０．５°程度となる。
【００５１】
もっとも、表面部や裏面部には、微細な多数の凸形状あるいは凹形状の光制御部を設けているので、その部分で臨界角αを越えて表面部や裏面部から導光板内の光が外部に出射される。導光板の大きさ、縦横の長短比、使用目的等に合わせて光制御部の形状を選択することで、斑の無い均一で明るい出射光を得ることができる。具体的な光制御部の形状としては、たとえば球または楕円球の一部と三角錐、円錐、四角錐、三角柱、四角柱または円柱等からなる形状を表面部及び／又は裏面部に垂直に形成された形状や、球または楕円球の一部と三角柱、四角柱または半円柱等からなる形状を表面部及び／又は裏面部に水平に形成された形状が挙げられ、さらに前記各形状の配置の仕方についても、ランダム配置、直線状配置、曲線状配置がありうる。
【００５２】
導光板の厚み、すなわち表面部ないし裏面部に直交方向の厚みとしては、近年の薄型化・軽量化の方向から、最大厚みとして０．３ｍｍ未満のものも要求されている。従来の導光板材料としては、無色透明なアクリル樹脂（ＰＭＭＡ）、ポリカーボネート（ＰＣ）、ポリエチレンテレフタレート（ＰＥＴ）、ポリエチレンナフタレート（ＰＥＮ）、ポリエーテルスルホン（ＰＥＳ）等が用いられてきたが、本願発明のような環状オレフィン系樹脂を用いることで、近年の薄型化・軽量化の方向にも対応可能である。
【００５３】
導光板のサイズ、すなわち表面部ないし裏面部の表面の大きさとしては、水分の影響にによるマイクロクラックの発生を抑制する観点から、好ましくは対角８．５インチまでである。
【００５４】
（１−５）
本願発明の導光板は、高温高湿下の動作条件という厳しい条件においても耐久性が良好であり、白濁や白筋等の発生を抑制できる。このため、入射端面部からのエネルギーの強い光に対しても白濁や白筋等の発生を防ぎ、安定して斑の無い均一な出射光を得ることができる。
【００５５】
より好ましくは、高温高湿動作試験（白色ＬＥＤ入射、環境温度６０〜７０℃、相対湿度８５〜９５％、連続動作時間５００時間）でも白濁や白筋等の問題を回避できる。すなわち、該高温高湿動作試験後も目視により、白濁や白筋は観察されない。該動作試験では、成形された導光板を用い、白色ＬＥＤをバックライトとして用いて試験を行う。バックライトとして用いる白色ＬＥＤとしては、例えば日亜化学工業株式会社製NSSW204シリーズを挙げることができる。
【００５６】
さらにより好ましくは、該高温高湿動作試験後も、輝度及び色度は少なくとも初期値の７０％以上を維持している。
【００５７】
液晶表示装置のテレビ、モニター、携帯電話（スマートフォン）、ＤＶＤ等においては、最近の小型化、薄型、高輝度の要求に応じるための光源として、三原色（Ｒ、Ｇ、Ｂ）のＬＥＤと安価な擬似白色ＥＬＤ（青発光ＬＥＤと、この青発光ＬＥＤの光によって励起し黄色発光する蛍光材料と、の混合色によって白色発光させる。）、あるいは高輝度を得るための紫外線（ＵＶ）発光ＬＥＤと各色（Ｒ、Ｇ、Ｂ）の蛍光材料による三原色を得るＬＥＤが使用されているが、本願発明の導光板は、これらの光源を使用した場合にも、十分な耐久性を有することができる。
【００５８】
（２）本願発明の第二の態様について
本態様では、環状オレフィン系樹脂を含む樹脂を溶融して溶融樹脂を形成する工程と、前記溶融樹脂を導光板金型内に射出して、前記金型内に前記溶融樹脂を充填する工程と、前記金型内に充填された溶融樹脂を冷却して固化する工程と、を含み、
前記射出される溶融樹脂の温度である成形温度を２８０〜３３０℃、前記射出される溶融樹脂の射出速度を１００ｍｍ／ｓｅｃ〜１６００ｍｍ／ｓｅｃ、及び前記射出される溶融樹脂の射出圧力を１５０ＭＰａ〜４５０ＭＰａ、射出成形機シリンダー内に滞留する前記環状オレフィン系樹脂の滞留時間（シリンダー内滞留時間）を３００秒〜６００秒、の範囲内で、成形後の導光板構成樹脂のＺ平均分子量Ｍｚが１３万〜１８万となるように制御することを特徴とする導光板を製造する方法を提供する。
【００５９】
（２−１）
射出成形とは、加熱溶融させた成形材料を、金型内に高圧で射出注入し、冷却・固化することにより成形品を得る熱可塑性樹脂の代表的成形法である。射出成形機は一般に、金型の開閉・成形品の突き出しを行う型締ユニットと、成形材料を加熱溶融させ金型内へ射出する射出ユニットとから構成されている。また該射出ユニットは一般には、シリンダー、スクリュー、ヒーター、ホッパー等で構成され、ホッパーから成形材料の樹脂がシリンダー内に投入され、該シリンダ内で、ヒーターにより加熱溶融されるともに、スクリューを回転させて、前記加熱溶融された成形材料をスクリュー前部に溜め、必要樹脂量に相当する量を溜めた後に、金型内に射出注入される。
【００６０】
なお、本願発明でいう射出成形には射出圧縮成形も含まれる。射出圧縮成形では樹脂の金型への注入中、一時的にわずかに金型の容量を拡大して注入を無理なく行った後、型締め機構や金型内に組み込まれた油圧シリンダーなどを利用して成形品の一部あるいは全部を加圧・圧縮して所定の形状を付与する方法である。金型の容量を固定化する一般の射出成形に比べて、分子配向に起因にした成形品の歪みがより生じにくい利点がある。
【００６１】
（２−２）
本態様の方法では、射出される溶融樹脂の温度である成形温度を２８０〜３３０℃に、前記射出される溶融樹脂の射出速度を１００ｍｍ／ｓｅｃ〜１６００ｍｍ／ｓｅｃに、前記射出される溶融樹脂の射出圧力を１５０ＭＰａ〜４５０ＭＰａに、前記シリンダー内滞留時間を３００秒〜６００秒の範囲内で、成形後の導光板構成樹脂のＺ平均分子量Ｍｚが１３万〜１８万となるように制御する。
【００６２】
成形される導光板の大きさや厚みの薄さに応じて、最適な成形温度、射出速度、射出圧力は変動すると考えられるものの、これらの条件を上記の範囲で制御することで、前記第一の態様のような高温高湿下の動作条件においても、耐久性が良好で、白濁や白筋等の発生を防ぎ、安定して斑の無い均一な出射光を得ることができる導光板を簡便に得ることができる。
【００６３】
ここで、前記成形温度（℃）とは、溶融樹脂が射出される際の温度であり、より具体的には、たとえば上記射出ユニットから金型内に射出・注入される際の溶融樹脂の温度である。該成形温度の下限は２８０℃であり、他方、該成形温度の上限は３３０℃である。
【００６４】
また、前記射出速度（ｍｍ／ｓｅｃ）とは、溶融樹脂が射出される際の線速度であり、より具体的には、たとえば上記射出ユニットから金型内に溶融樹脂が射出される際、１秒間に射出される溶融樹脂の体積（ｍｍ３）をシリンダ径の断面積（ｍｍ２）で割って得られたｍｍ単位の数値である。該射出速度の下限は１００ｍｍ／ｓｅｃであり、他方、該射出速度の上限は１６００ｍｍ／ｓｅｃである。
【００６５】
さらに前記射出圧力（ＭＰａ）とは、溶融樹脂が射出される際の圧力であり、１ｍ２面積当たり何メガニュートンの力を作用させることができるかを示すものである。該射出圧力の下限は５０ＭＰａであり、該射出圧力の上限は４５０ＭＰａである。
【００６６】
（２−３）
上記の成形温度、射出速度及び射出圧力の範囲内での条件制御は、成形後の導光板構成樹脂のＺ平均分子量Ｍｚが１３万〜１８万となるように制御される。
【００６７】
このような制御のためには、成形に用いる環状オレフィン系樹脂の成形前の平均分子量のみならず成形工程中の平均分子量の低下の程度を考慮する必要がある。
【００６８】
成形工程中の平均分子量の低下は、成形工程において樹脂が受ける熱的ストレスによる熱分解等によるものと考えられる。このため、上記所定の成形温度、射出速度、射出圧力及び滞留時間の範囲内で、成形温度を下げる、射出速度を上げる、射出圧力を上げる、または滞留時間を短くすることは、かかる分子量の低下の程度を下げる方向に働くものと考えられる。逆に、成形温度を上げる、射出速度を下げる、または射出圧力を下げる、または滞留時間を長くすることは、かかる分子量の低下の程度を上げる方向に働くものと考えられる。
【００６９】
（２−４）
さらに、射出成形機の射出ユニット、より具体的にはシリンダ内に滞留する溶融樹脂の時間Ｔ（秒）が、上記成形温度（℃）をＭとしたときに、下記式：
Ｔ≦４７３５．５−１３．５×Ｍ
を満たすように制御することが分子量を低下させない点で好ましい。
【００７０】
たとえば射出成形機シリンダー内に滞留する時間は、溶融温度３２５℃では３５０秒以内、３０５℃では６２０秒以内である。
【００７１】
この滞留時間も樹脂の受ける熱的ストレスに影響を与えるものである。従って、上記式に規定される時間の範囲内において、滞留時間を小さくすることで、平均分子量の低下の程度を下げる方向に働き、逆に滞留時間を大きくすることで、平均分子量の低下の程度を上げる方向に働くものと考えられる。
【００７２】
また、シリンダー内の樹脂温度幅ΔＴは５５℃以下が好ましい。
【００７３】
（２−５）
さらに好ましい態様として、多分散度Ｍｚ／Ｍｗ（ここで、ＭｚはＺ平均分子量、Ｍｗは重量平均分子量）を所定の範囲に制御するには、成形過程における熱ストレスにより、多分散度Ｍｚ／Ｍｗが減少する傾向にあることを利用する。
【００７４】
すなわち、規定される所定の数値範囲内で、成形温度を下げる、射出速度を上げる、射出圧力を上げるか、または溶融樹脂の滞留時間を小さくすることで、多分散度を好ましい１．８以上に維持することができ、逆に規定される所定の数値範囲内で、成形温度を上げる、射出速度を下げる、射出圧力を下げるか、あるいはさらに溶融樹脂の滞留時間を大きくすることで多分散度を低下させることができる。
【実施例】
【００７５】
（導光板成形体の作製）
環状オレフィン系樹脂としてＴＯＰＡＳ（登録商標）５０１３Ｌ−１０（ノルボルネンとエチレンの付加共重合体、ポリプラスチックス社製）を用い、成形温度、射出速度、射出圧力、及び滞留時間を制御して射出成形を行い、種々のＺ平均分子量の構成樹脂からなる導光板成形体（実施例１〜４、比較例１）を得た。用いた射出成形機のシリンダ径は２８ｍｍであった。
【００７６】
なお、ペレット状態のＴＯＰＡＳ（登録商標）５０１３の数平均分子量は４万、重量平均分子量は９万とされており、ＴＯＰＡＳ（登録商標）５０１３Ｌ−１０はこれから得られたものである。
【００７７】
また、導光板成形体の画面サイズは対角５インチであり、厚さは０．２５ｍｍであった。
【００７８】
表１に射出成形条件を、表２に得られた導光板成形体の分子量について示した。
【００７９】
【表１】
2014206649.tif 000006
【００８０】
【表２】
2014206649.tif 000007
【００８１】
（高温高湿実装動作試験）
得られた導光板成形体について、白色ＬＥＤ入射、６０〜７０℃、８５〜９５％、連続動作時間５００時間の条件での高温高湿動作試験を行った。該試験後の各導光板成形体の輝度、色度、及び外観の評価結果を表３に示す。ここで、白色ＬＥＤはバックライトとして用いて試験を行った。
【００８２】
【表３】
2014206649.tif 000008
【００８３】
表中の○は評価結果が合格であることを示し、×は不合格であることを示す。
各評価において、合格・不合格を判断する基準は以下のとおりである。
【００８４】
輝度：少なくとも初期値の７０％以上を維持していること
色度：少なくとも初期値の７０％以上を維持していること
外観：導光板単体にて、目視で白濁、白筋発生なきこと。
【００８５】
ここで、中心輝度とはバックライトの発光部中心の輝度を意味し、輝度とは１平方メートルあたりに照射される光量（ｃｄ／ｍ２、カンデラ／平方メートル）を意味する。屋外で視認可能であるにはおよそ３００ｃｄ／ｍ２の光が最低限必要とされ、最近のスマートフォン用液晶ディスプレイは４００〜５００ｃｄ／ｍ２程度のものが多い。これに対してバックライトに要求される輝度は最低でも８０００ｃｄ／ｍ２、スマートフォン、タブレット用バックライトでは１００００ｃｄ／ｍ２を超える。
【００８６】
また、色度は色彩輝度計を用いて計測される。色彩輝度は等色関数（ＣＩＥ１９３１）に近似した分光応答度を用いた３つのセンサの出力を用いて色度を求める。また装置として株式会社トプコンハウス社のBM７など用いられる。